(57)【要約】【課題】  電子レンジ調理できる耐熱、耐油性を有する、または冷凍容器としての耐寒性、耐衝撃性、蓋との嵌合性等を有し、適度な容器透過性と適度な光沢度を有する清涼感を付加した成形容器及び成形容器製造用ポリプロピレン系樹脂積層シートの提供。【解決手段】  ポリプロピレン系樹脂シートの少なくとも片面に二軸延伸ポリプロピレン系樹脂フィルムを積層したシートを容器形状に成形してなる成形容器であって、全光線透過率が１０％〜８０％の範囲であり、光沢度が５５〜９０の範囲であることを特徴とする成形容器。【選択図】  図１
2005206223.tif 000002
【特許請求の範囲】
【請求項１】
ポリプロピレン系樹脂シートの少なくとも片面に二軸延伸ポリプロピレン系樹脂フィルムを積層したシートを容器形状に成形してなる成形容器であって、
成形容器の全光線透過率が１０％〜８０％の範囲であり、光沢度が５５〜９０の範囲であることを特徴とする成形容器。
【請求項２】
二軸延伸ポリプロピレン系樹脂フィルムに印刷が施されている請求項１に記載の成形容器。
【請求項３】
線形展開率が１．１〜１．５の範囲である請求項１又は２に記載の成形容器。
【請求項４】
容器側壁部に多面カット模様が形成された請求項１〜３のいずれかに記載の成形容器。
【請求項５】
印刷柄により全光線透過率が異なる部分を有する請求項２に記載の成形容器。
【請求項６】
加熱成形を施すことで請求項１〜５のいずれかに記載の成形容器が製造されることを特徴とする成形容器製造用ポリプロピレン系樹脂積層シート。
【請求項７】
ポリプロピレン系樹脂シート厚みｔ２と、二軸延伸ポリプロピレン系樹脂フィルム厚みｔ２とが、５＜ｔ２／ｔ１＜２８の関係を満たしている請求項６に記載の成形容器製造用ポリプロピレン系樹脂積層シート。
【発明の詳細な説明】
【技術分野】
【０００１】
本発明は、ポリプロピレン系樹脂積層シートを成形してなり、清涼感を有する成形容器と成形容器製造用ポリプロピレン系樹脂積層シートに関する。
【背景技術】
【０００２】
従来、コンビニエンスストアやスーパーマーケット等では弁当、丼、惣菜、冷凍食品等の容器として、合成樹脂シートを容器形状に成形してなる成形容器が多用されている。この種の成形容器は、素材や形状、機能等の違うものが多種扱われており、容器に対する要望も多種に及んでいる。
【０００３】
それらの要望の中の１つとして、容器を通して適度に内容物が見える透過性と、美観、フィルムによる光沢性と耐熱、耐油、耐寒性、耐衝撃性、蓋との嵌合性等の機能を兼ね備えた成形容器の要望がある。
【０００４】
透過性、美観、光沢性の良い成形容器とは、成形容器が適度な光線透過性と適度な光沢度を有することと解され、代表的な用語として「清涼感」を意味しており、例えば夏麺（冷やし中華、冷やしそばなど）、サラダ、その他の食品用容器等への利用が考えられる。またレンジアップ容器、冷凍食品容器、嵌合容器、蒸し容器等でありながら清涼感を与える容器としても利用することができる。
【０００５】
従来、耐熱、耐油、耐寒、耐衝撃、嵌合性等の機能と光沢性のある成形容器を製造するための材料としては、ポリプロピレン系樹脂シート（以下、ＰＰシートと略記する。）と二軸延伸ポリプロピレン系樹脂フィルム（以下、ＯＰＰフィルムと略記する。）とからなる積層シートが提案されている（例えば、特許文献１〜５参照。）。
【０００６】
特許文献１〜３には、ＯＰＰフィルムとＰＰシートを積層したシートにて成形する際、ドローダウンを防止し成形性を良く、表面光沢も優れる積層シートが記載されている。
特許文献４には、成形性を向上させるためにＯＰＰフィルムとＰＰシートとの厚み比を限定した積層シートが開示されている。
特許文献５には、以上の公報の改善として、熱特性を限定したＯＰＰフィルムの使用によりさらに熱成形性を向上できることが記載されている。
【特許文献１】特許第３４３８９５８号公報
【特許文献２】特開平９−２９５３８５号公報
【特許文献３】特許第３２９５３３８号公報
【特許文献４】特開平１０−２９１２８４号公報
【特許文献５】特開２００３−４１０１７号公報
【発明の開示】
【発明が解決しようとする課題】
【０００７】
しかしながら、前記特許文献１〜５には、成形性の向上、光沢を維持するための積層シート及びこれらを使った成形品について検討されているものの、清涼感を与える成形容器とそれを製造するための積層シートについての詳しい検討はされていない。
【０００８】
透明性を要求される分野においては、透明性を有するＰＰシートとＯＰＰフィルムを積層することにより好適なものが得られる旨の記載はあるが、ＰＰシートが半透明状になってしまうことが多く、シート組成や成形条件、積層条件に注意を払う必要があった。また、透明性を有するＰＰシートを用いた場合でも、得られる成形容器は着色感のないくすんだ透明の状態となり、容器の光線透過率が高すぎて、逆に美観はなく、清涼感も不十分なものとなる。
【０００９】
また印刷したフィルムを積層することは一般的であるが、ただ印刷したフィルムを積層することだけでは、良く見ないと透けて見えない外観になり、一般的な着色シートと同様な感じを与えてしまう事があり、この場合も清涼感は感じられなかった。
【００１０】
本発明は前記事情に鑑みてなされ、電子レンジ調理できる耐熱、耐油性を有する、または冷凍容器としての耐寒性、耐衝撃性、蓋との嵌合性等を有し、なおかつ、適度な容器透過性と適度な光沢度を有する清涼感を付加した成形容器及び成形容器製造用ポリプロピレン系樹脂積層シートの提供を目的とする。
【課題を解決するための手段】
【００１１】
前記目的を達成するため、本発明は、ＰＰシートの少なくとも片面にＯＰＰフィルムを積層したシートを容器形状に成形してなる成形容器であって、成形容器の全光線透過率が１０％〜８０％の範囲であり、光沢度が５５〜９０の範囲であることを特徴とする成形容器を提供する。
本発明の成形容器において、ＯＰＰフィルムに印刷が施されていることが好ましい。
また、線形展開率が１．１〜１．５の範囲であることが好ましい。
また、容器側壁部に多面カット模様が形成された構成が好ましい。
また、印刷柄により全光線透過率が異なる部分を有する構成としてもよい。
【００１２】
また本発明は、加熱成形を施すことで前記本発明の成形容器が製造されることを特徴とする成形容器製造用ポリプロピレン系樹脂積層シートを提供する。
本発明の成形容器製造用ポリプロピレン系樹脂積層シートにおいて、ポリプロピレン系樹脂シート厚みｔ２と、二軸延伸ポリプロピレン系樹脂フィルム厚みｔ２とが、５＜ｔ２／ｔ１＜２８の関係を満たしていることが好ましい。
【発明の効果】
【００１３】
本発明によれば、電子レンジ調理できる耐熱、耐油性を有する、または冷凍容器としての耐寒性、耐衝撃性、蓋との嵌合性等を有し、なおかつ、適度な容器透過性と適度な光沢度を有する清涼感を付加した成形容器を提供することができる。
【発明を実施するための最良の形態】
【００１４】
以下、図面を参照して本発明の実施形態を説明する。
図１は、本発明による成形容器の第１実施形態を示す図である。この成形容器１は、ＰＰシートとＯＰＰフィルムを積層した成形容器製造用ポリプロピレン系樹脂積層シート（以下、積層シートと略記する。）を容器形状に成形して構成され、全光線透過率が１０％〜８０％の範囲であり、光沢度が５５〜９０の範囲であることを特徴としている。
【００１５】
ここで、全光線透過率とは、ＪＩＳ  Ｋ  ７３６１−１、プラスチック−透明材料の全光線透過率の試験方法に準拠して測定される透過率である。全光線とは、拡散光線と平行光線を合わせた光線量で、全光線透過率は拡散光線と平行光線を合わせた光線率となる。
また光沢度は、ＪＩＳ  Ｚ  ８７４１、鏡面光沢度測定法に準拠して測定される。
【００１６】
本発明の成形容器１において、全光線透過率を１０％〜８０％の範囲とし、かつ光沢度を５５〜９０の範囲としたことで、適度な容器透過性と適度な光沢度を有する清涼感が得られる。全光線透過率は、好ましくは１３〜７７％の範囲である。
全光線透過率が前記範囲未満であると、透過率が低すぎて、容器内部を目視することが困難となる。全光線透過率が前記範囲を超えると、着色感が無く、くすんだ透明のようになり、美観が劣り、清涼感も不十分なものとなる。
また光沢度が前記範囲未満、又は範囲を超えると、美観が劣り、清涼感も不十分なものとなる。
【００１７】
本発明の成形容器は、ＰＰシートとＯＰＰフィルムを積層した積層シートを用いたことにより、電子レンジ調理できる耐熱、耐油性を有する、または冷凍容器としての耐寒性、耐衝撃性、蓋との嵌合性等を有し、特に食品容器として好適に用いることができる。
【００１８】
＜ＰＰシート＞
この積層シートの材料のＰＰシートは、公知のものが使用できる。このＰＰシートとしては、無延伸シートや一軸延伸シート、二軸延伸シート、圧延シート等の延伸シートが挙げられるが、その中でも熱成形性を考えると無延伸シートが好ましい。
【００１９】
このＰＰシートは、成形品（成形容器１）が適度な透明性を要求されているので、シートにも適度な透明性が必要であるが、ＯＰＰフィルムと積層した積層シートから製造した成形容器において十分な清涼感が得られれば、透明性等は制限されない。しかし発泡シート、フィラー入りシートなどは、清涼感を劣化させることがあるので、好ましくない。
【００２０】
このＰＰシートの原料としては、プロピレン単独重合体、プロピレン、エチレンプロピレンコポリマー、ポリエチレン等の混合物等が挙げられる。用途に合わせて、耐寒性、深絞り性、一般向け等の配合に合わせたものでも良い。
【００２１】
このＰＰシートの厚みは、特に制限するものではないが、成形性を考慮すると０．１５〜１ｍｍの範囲が好ましく、０．３〜０．７ｍｍの範囲がより好ましい。この厚みが０．１５ｍｍ未満であると、熱成形の熱量バランスが崩れ、成形品の外観不良等悪化する場合がある。逆に１ｍｍを超えると、ポリプロピレン系シートのドローダウンを改善する効果や成形品の強度、高温での剛性が不足することがある。
【００２２】
＜ＯＰＰフィルム＞
ＯＰＰフィルムの原料としては、プロピレンホモポリマー、プロピレン分子鎖中にランダムにエチレンあるいは他のコモノマーが１〜７質量％程度挿入されたランダム共重合体、通常プロピレン単独重合体のマトリックス中に約２０％までのエチレン−プロピレンゴム（ＥＰＲ）を含むインパクト共重合体（ブロック共重合体ともいう）がそれぞれ単独で使用できるほか、これらの混合物も使用できる。
【００２３】
このＯＰＰフィルムの表面には、例えば印刷性等を向上するためにコロナ放電処理等の表面処理を施したり、つや消し調を得るためにマット処理などを施しても良い。
また、ＯＰＰフィルムは単独のものには限定されず、例えば、組成の異なるポリプロピレン系樹脂からなる多層ＯＰＰフィルムを用いることができる。
さらに、本発明の効果を損なわない範囲で、例えば、ガスバリア性等の向上を目的にしたエチレン−ビニルアルコール共重合体からなりフィルム等組成の異なる他のフィルムを積層しても良い。
【００２４】
このＯＰＰフィルムの厚みは、特に制限するものではないが、成形性を考慮すると１０〜６０μｍが好ましく、１５〜５０μｍの範囲がより好ましい。この厚みが１０μｍ未満の場合、ＰＰシートのドローダウンを改善する効果や成形容器の強度、高温での剛性が不足する事がある。逆に６０μｍを超える場合、積層する時、熱成形する時に多くの熱量が必要となり局部的に伸ばされたり、熱成形の熱量バランスが崩れ、成形容器の外観不良等悪化する場合がある。
【００２５】
このＯＰＰフィルムとして、特に好適な材料としては、特許文献５に記載されたポリプロピレン系延伸フィルムを挙げることができる。このフィルムは、フィルムの流れ方向及びフィルムの流れ方向と垂直な方向について、下記（ａ）〜（ｄ）を満足することを特徴とするポリプロピレン系熱成形シート積層用フィルムである。（ａ）１２０℃における引張破断伸度が１００％以上、（ｂ）熱収縮力の発生温度が９５℃以上、（ｃ）１２０℃における熱収縮力が０．０３Ｎ／４ｍｍ幅以下、（ｄ）最大熱収縮力が０．８Ｎ／４ｍｍ幅以下。
【００２６】
＜積層シート＞
本発明の積層シートは、前述したＰＰシートとＯＰＰフィルムを積層したものである。本発明の積層シートにおいて、ＰＰシートとＯＰＰシートの厚さの比率は、ポリプロピレン系樹脂シート厚みｔ２と、二軸延伸ポリプロピレン系樹脂フィルム厚みｔ２とが、５＜ｔ２／ｔ１＜２８の関係を満たしていることが好ましい。
ｔ２／ｔ１の値が５以下の場合、成形不良発生しやすくそのため、加熱成形条件が安定ぜす、結晶化が進み白濁することがある。また２８以上の場合、ドローダウンにより同じく白濁しやすく、美観が優れない。ｔ２／ｔ１の値が５＜ｔ２／ｔ１＜２８の関係を満たしていれば、良好に成形でき、積層シートの白濁等が発生せず、美観に優れ清涼感がある成形容器が製造可能である。
【００２７】
ＰＰシートとＯＰＰフィルムを積層して本発明の積層シートを得る方法は、例えば、エクストルージョンラミネート法、サーマルラミネート法、ホットメルト接着剤を介したラミネート法などの従来既知の方法を用いて実施できるが、予めＰＰシートとＯＰＰフィルムとをサーマルラミネート法によって直接積層する熱接着して製造する方法が最も好ましい。
【００２８】
＜成形方法＞
前述した積層シートを用い、容器形状に成形して本発明の成形容器１を製造する成形方法は、特に制限されないが、熱成形方法が好適である。一般的に真空成形、圧空成形、真空圧空成形等の加熱後金型等の型枠内にて型決めされた後冷却される方法が一般的であり、マッチモールド成形、プラグアシスト成形等の従来公知の成形方法を採用することができる。
【００２９】
図１に示す成形容器１は、円板状の底部２とその周縁から筒状に立ち上がり、漸次拡径した側壁部３とからなり、丼状をなしている。
なお、この成形容器１は、印刷を施したＯＰＰフィルムを用い、この印刷面をＰＰシート側に向けて積層し、得られた印刷済み積層シートを容器形状に成形して製造され、この印刷済みの成形容器１において全光線透過率が１０％〜８０％、光沢度が５５〜９０の範囲に入るようになっている。
【００３０】
成形容器１に施される印刷は、印刷済みの積層シートを用いて成形された成形容器１の全光線透過率が１０％〜８０％、光沢度が５５〜９０の範囲となれば、色、模様、大きさ等は特に限定されない。本発明において、全光線透過率及び光沢度は、成形容器のなるべく大きな部分を用いて測定される平均的な値とすることが望ましく、縞柄、大柄な模様などの印刷柄を形成する場合には、その印刷柄により全光線透過率が異なる部分を有していてもよく、各部の全光線透過率及び光沢度の平均値が前記範囲に入っていればよい。
【００３１】
この成形容器１は、線形展開率が１．１〜１．５の範囲であることが好ましい。線形展開率は、図２（ａ）、（ｂ）に示すように、成形容器αの開口部長さ（平面長さ）と容器内面に沿った距離（展開長さ）との比を示す。線形展開率が１．１未満の場合は伸び率が少なく、印刷の色があまり伸びなく光線透過率が低くなる。また成形容器では伸び率が少なく（深さが低い）ので、容器を通して適度な透過性を外観上感じることが少ない。線形展開率が１．５を超えると伸び率が大きい為、成形容器の着色がまばらになり易く、また成形上伸び率が部分的に変わり易く美観が低下する。
【００３２】
この成形容器１は、側壁部３に多面カット模様４が形成されている。このような多面カット模様４を形成することにより、成形容器１の清涼感を強調することができる。
【００３３】
この成形容器１の用途としては、特に制限はないが、弁当容器、惣菜容器、トレー、カップ、ケース、部品トレー、フードパック、蓋材、ブリスターパック、レンジアップ容器、冷凍食品容器、嵌合容器、蒸し容器、一般容器、等に好適に使用できる。特に清涼感の要求される分野として、例えば夏麺、サラダ、その他の清涼感容器等、またレンジアップ容器、冷凍食品容器、嵌合容器、蒸し容器等でありながら清涼感を与える容器として使用することが好ましい。また食品包装分野その他として、一般包装分野でも好適に使用できる。
【００３４】
ここで、成形容器１の「清涼感」とは、適度な容器透過性と適度な光沢度を有することであり、具体的には、容器内容物が適度に見える、容器本体、内容物が美麗に見える、爽やかな雰囲気がある、これらより顧客に安心感を与える、意匠性がある等の効果がある。
【００３５】
この成形容器１は、ＰＰシートの少なくとも片面にＯＰＰフィルムを積層した積層シートを容器形状に成形してなり、その全光線透過率が１０％〜８０％の範囲、光沢度が５５〜９０の範囲としたことによって、清涼感のある成形容器を提供することができる。
このような成形容器においては、適度な透過性と、適度が光沢が相重なり合って、良好な清涼感を生み出されるので、ＯＰＰフィルムをＰＰシートの両面に積層することで、さらに効果が深まる。
またＯＰＰフィルムに印刷を施すことで、着色による美観と適度な透明性と適度な光沢が得られ、清涼感が良好になる。
また成形容器１の側壁部３に多面カット模様４を施すことで、意匠性が向上し、清涼感を強調することができる。
また印刷柄により全光線透過率が異なる部分を有する構成とすることで、意匠性が向上し、さらに清涼感を強調することができる。
【００３６】
図３は、本発明による成形容器の第２実施形態を示す図である。この成形容器５は、ＰＰシートとＯＰＰフィルムを積層した本発明に係る積層シートを皿形状に成形して構成され、その全光線透過率が１０％〜８０％の範囲であり、光沢度が５５〜９０の範囲であることを特徴としている。
【００３７】
この成形容器５は、円板状の底部６とその周縁から斜め上方に向けて拡径する周縁部７とからなっている。底部６には複数の島状リブや環状リブを設けることができる。
この成形容器５は、前記第１実施形態の成形容器１と同じく、ＯＰＰフィルムに種々の印刷を施すことができる。また周縁部７に多面カット模様４を設けることもできる。また、印刷柄により全光線透過率が異なる部分を有する構成とすることができる。
【００３８】
この成形容器５は、前記第１実施形態の成形容器１と同じく、弁当容器、惣菜容器、トレー、カップ、ケース、部品トレー、フードパック、蓋材、ブリスターパック、レンジアップ容器、冷凍食品容器、嵌合容器、蒸し容器、一般容器、等の好適に使用できる。特に清涼感の要求される分野として、例えば夏麺、サラダ、その他の清涼感容器等、またレンジアップ容器、冷凍食品容器、嵌合容器、蒸し容器等でありながら清涼感を与える容器として使用することが好ましい。また食品包装分野その他として、一般包装分野でも好適に使用できる。
【００３９】
この成形容器５は、全光線透過率が１０％〜８０％の範囲、光沢度が５５〜９０の範囲としたことによって、清涼感のある成形容器を提供することができるなど、前記第１実施形態の成形容器１と同様の効果を得ることができる。
【実施例】
【００４０】
［成形方法及び成形容器］
厚さ３０μｍのＯＰＰフィルムと、厚さ１５０〜１０００μｍのＰＰシートとを、表１に記載した通りに組み合わせて積層し、プラグアシスト成形して積層シートを形成した。開口径１８５ｍｍ、線形展開率１．３１及び開口径１８０ｍｍ、線形展開率１．４６の大きさの成形型を用い、前記積層シートを一ヶ取りで熱成形を行い、表１に示す実施例１〜５及び比較例１〜６の成形容器を製造した。それぞれの成形容器について、全光線透過率、表面光沢度、清涼感官能評価及び総合評価を、以下の通り測定し、その結果をまとめて表１に示す。
【００４１】
【表１】
2005206223.tif 000003
【００４２】
［全光線透過率］
ＪＩＳ  Ｋ  ７３６１−１プラスチック−透明材料の全光線透過率の試験方法に準拠して測定した。
装置：ヘーズ・透過率計 Heze-Meter  HM-150 （村上色彩技術研究所社製）、ダブルビーム法、
試験片：５０Ｗ×５０Ｌ×原厚みＴ（ｍｍ）、
試験片状態調節：２３±２℃、ＲＨ５０±５％、４０ｈｒ以上
光線測定面積：φ２０ｍｍ
全光線透過率（側壁）：成形容器の側壁中央部の平面に近い部分を切り出し、前記条件下で全光線透過率を測定し、各成形容器ｎ＝１０の平均値を示した。成形容器の側壁部で曲率を有する部分を測定する場合、測定可能なように例えば平面上に押し付けて測定する。
全光線透過率（底部）：各成形容器の底部の平面に近い部分を切り出し、前記条件下で全光線透過率を測定し、各成形容器ｎ＝１０の平均値を示した。
全光線透過率（平均）：全光線透過率（側壁）の値と全光線透過率（底部）の値の平均値を示す。本発明において全光線透過率は、この全光線透過率（平均）である。
【００４３】
［光沢度］
試験装置：ハンディ光沢計  グロスチェッカ ＩＧ−３３０ （堀場製作所社製）、測定角度２０度のモード、
試験片：成形容器。試料が透けるためコピー用紙の上に試料を置き測定。
コピー用紙   光沢度：１
色差（ＪＩＳ  Ｋ  ７１０５ プラスチックの工学的特性試験方法）：Ｙ(69.7)Ｘ（68.3）Ｚ(83.1) 。成形容器底部１ヶ所×側壁部１０ヶ所の測定値の平均値を光沢度とした。
【００４４】
［清涼感官能評価］
２０人のパネラーを用い、成形容器外観を目視で観察し、その清涼感の度合を次の評価基準に従って評価した。
○：清涼感有り１６人以上／２０人。
△：清涼感有り１０〜１５人／２０人。
×：清涼感有り９人以下／２０人。
【００４５】
［総合評価］
清涼感が○及び成形性、成形品剛性等が○であるものは総合評価を○とした。
どちらかが×の場合は総合評価を×とした。
【００４６】
表１の結果から、全光線透過率が１０％〜８０％の範囲、光沢度が５５〜９０の範囲に入っている本発明に係る実施例１〜５の成形容器は、十分な清涼感が得られた。また成形性、成形品剛性等にも問題はなく、総合評価は○であった。
一方、比較例１，２は全光線透過率が８０％を超えており、着色感が無く、くすんだ透明のようになり、美観が劣り、清涼感官能評価が×となった。
また、比較例３は全光線透過率が１０％未満であり、かつ光沢度が９０を超えており、これについても美観が劣り、清涼感官能評価が×となった。
また比較例４〜６は光沢度が低く、清涼感が不足していた。比較例５，６はＰＰシートの厚さを変えたことで、成形性が悪かった。
【図面の簡単な説明】
【００４７】
【図１】本発明の成形容器の第１実施形態を示し、（ａ）は成形容器の平面図、（ｂ）は断面図である。
【図２】成形容器の線形展開率の測定方法を説明するための図であり、（ａ）は断面図、（ｂ）は斜視図である。
【図３】本発明の成形容器の第２実施形態を示し、（ａ）は成形容器の平面図、（ｂ）は断面図である。
【符号の説明】
【００４８】
１，５…成形容器、２，６…底部、３…側壁部、４…多面カット模様、７…周縁部。
【図１】
2005206223.tif 000004
【図２】
2005206223.tif 000005
【図３】
2005206223.tif 000006